촉매 1 은 카타 팔 ( 등록 상표 ) B 인 뵈 마이트 알루미나 663 . 16 g 의 물 중 현탁액 으로부터 제조 하 였 다 . 현탁액 은 Al 2 O 3 으로 나타내 는 알루미나 19 ％ 를 함유 하 였 다 . 질산 을 사용 하 여 현탁액 을 pH 3 으로 산성화 시켰 다 . 혼합물 을 고전 단 혼합기 에서 1 시간 동안 교반 하 여 , 분산 된 알루미나 의 슬러리 를 형성 하 였 다 . 카타 팔 ( 등록 상표 ) B 알루미나 의 분산 율 은 90 ％ 초과 였 다 . 분산 된 알루미나 의 슬러리 를 질산구리 307 . 14 g 및 질산 아연 151 . 85 g 을 함유 하 는 용액 에 첨가 하 여 , 알루미나 , 질산구리 및 질산 아연 을 함유 하 는 슬러리 를 형성 하 였 다 . 상기 슬러리 를 pH 3 으로 유지 하 고 , 60 분 동안 교반 하 였 다 . 알루미나 , 질산구리 및 질산 아연 을 함유 하 는 슬러리 를 물 2124 . 58 g 을 함유 하 는 용기 에 서서히 첨가 하 였 다 . 동시 에 , 탄산 나트륨 용액 1433 . 3 g 을 함유 하 는 용액 을 첨가 하 였 다 . 탄산 나트륨 용액 의 유속 을 조정 하 여 , pH 를 pH 7 로 제어 하 였 다 . 온도 를 60 ℃ 로 유지 하 면서 혼합물 을 교반 하 여 , 1 . 5 시간 동안 숙성 시켰 다 . 슬러리 를 여과 하 고 , 세척 하 고 , 분말 을 건조 시켰 다 . 건조 된 분말 을 400 ℃ 에서 2 시간 동안 소성 시켜 , 촉매 를 형성 하 였 다 .